(57)【要約】【課題】吐出性に優れ、低吸収性基材または非吸収性基材に高精細な画像を形成することができる水性インクジェットインクを提供すること。【解決手段】本発明の水性インクジェットインクは、グリコール類、モノアルコール類、アルカンジオール類からなる群から選択される少なくとも１種類の有機溶媒と、一般式（１）で表される界面活性剤と、を含有する。【化１】2020169286.tif 000009【選択図】なし【特許請求の範囲】
【請求項１】
グリコール類、モノアルコール類、アルカンジオール類からなる群から選択される少なくとも１種類の有機溶媒と、
一般式（１）で表される界面活性剤と、
を含有する、
水性インクジェットインク。
【化１】
2020169286.tif 000008
（式（１）中、ｎは３〜５の整数である。）
【請求項２】
前記一般式（１）で表される界面活性剤の含有量は、前記水性インクジェットインクの全質量に対して、０．１質量％以上３．０質量％以下である、請求項１に記載の水性インクジェットインク。
【請求項３】
前記有機溶媒は、エチレングリコール、ジエチレングリコール、プロピレングリコール、１，３−プロパンジオール、２−メチル−１，３−プロパンジオール、２，２−ジメチル−１，３−プロパンジオール、１，４−ブタンジオール、２−メチル−２，４−ペンタンジオール、３−メチル−１，５−ペンタンジオール、１，６−ヘキサンジオールからなる群から少なくとも１種類選択される、請求項１または請求項２に記載の水性インクジェットインク。
【請求項４】
前記有機溶媒の含有量は、前記水性インクジェットインクの全質量に対して、１０．０質量％以上５０．０質量％以下である、請求項１〜３のいずれか一項に記載の水性インクジェットインク。
【請求項５】
ポリエステル、ポリオレフィン、ウレタン骨格のいずれかを部分構造に有する水不溶性樹脂を含む、請求項１〜４のいずれか一項に記載の水性インクジェットインク。
【請求項６】
インクジェットヘッドから、請求項１〜５のいずれか一項に記載の水性インクジェットインクの液滴を吐出して、低吸収性基材または非吸収性基材の表面に着弾させて画像を形成する、インクジェット記録方法。
【請求項７】
請求項６に記載のインクジェット記録方法で形成された印刷層を有する、印刷物。
【発明の詳細な説明】
【技術分野】
【０００１】
本発明は、水性インクジェットインク、インクジェット記録方法および印刷物に関する。
【背景技術】
【０００２】
近年、インクジェット記録方式は、簡便・安価に画像を作成できるため、写真、各種印刷、マーキング、カラーフィルター等の特殊印刷など、様々な印刷分野に応用されている。
【０００３】
インクジェット記録方式で用いられるインクジェットインクには、水と少量の有機溶剤からなる水性インク、有機溶剤を含むが実質的に水を含まない非水系インク、室温では固体のインクを加熱溶融して印字するホットメルトインク、印字後に活性光線を照射されることにより硬化する活性光線硬化性インク等、複数の種類があり、これらのインクは用途に応じて使い分けられている。
【０００４】
この中で、水性インクは一般に臭気が少なく安全性が高い点から家庭用プリンタなどに広く用いられる。
【０００５】
たとえば、特許文献１には、水、カルボン酸基により修飾された自己分散型顔料および非イオン系界面活性剤を含む、インクジェット記録用水性インクが開示されている。上記インクジェット記録用水性インクは、記録用紙に画像を形成した際に、白スジ状のムラの発生を抑制できるとされている。
【０００６】
また、特許文献２には、顔料と、水不溶性ポリマーと、ＨＬＢ値が異なる２種類の非イオン界面活性剤と、特定の動粘度を有するポリエーテル変性シリコーンと、特定の沸点を有する有機溶媒を含有する水系インクが開示されている。上記水系インクは、吐出性に優れ、低吸水性の記録媒体に印刷した際でも乾燥過程でのインクのドット径の縮小を抑制し、均一性に優れた画像が得られるとされている。
【０００７】
また、特許文献３には、少なくとも水、顔料、バインダー樹脂として水分散性樹脂微粒子、沸点が１８０℃以下の水溶性有機溶媒およびシリコーン系界面活性剤を含むインクジェット記録用水性インキが開示されている。上記インクジェット記録用水性インキは、様々な難吸収性基材に対して画像形成可能な速乾性と定着性に優れ、インキを長期保管しても表面張力の変化が少なく優れた印刷品質を維持できるとされている。
【先行技術文献】
【特許文献】
【０００８】
【特許文献１】特開２０１４−１８９７０９号公報
【特許文献２】特開２０１６−１２５０５７号公報
【特許文献３】特開２０１３−１８９５９８号公報
【発明の概要】
【発明が解決しようとする課題】
【０００９】
本発明者らが検討したところ、特許文献１に記載のインクジェット記録用水性インクでは、記録媒体が記録用紙（普通紙）においては画像中に白スジ状のムラが発生することを抑制できたが、低吸収性基材または非吸収性基材においては画像中に白スジ状のムラの発生を完全に抑制することができなかった。
【００１０】
また、特許文献２に記載の水系インクおよび特許文献３に記載のインクジェット記録用水性インキは、低吸収性基材または非吸収性基材に対して画像を形成することはできるが、所望する画質を有する画像を得ることができなかった。
【００１１】
また、インクジェットインクには、インクジェットヘッドからの良好な吐出性も求められている。
【００１２】
本発明は、かかる点に鑑みてなされたものであり、吐出性に優れ、低吸収性基材または非吸収性基材に高精細な画像を形成することができる水性インクジェットインクを提供することを第１の目的とする。また、本発明は、当該水性インクジェットインクを非吸水性の記録媒体の表面に着弾させて画像を形成するインクジェット記録方法を提供することを第２の目的とする。また、本発明は、当該インクジェット記録方法で形成された印刷層を有する、印刷物を提供すること第３の目的とする。
【課題を解決するための手段】
【００１３】
本発明の水性インクジェットインクは、グリコール類、モノアルコール類、アルカンジオール類からなる群から選択される少なくとも１種類の有機溶媒と、一般式（１）で表される界面活性剤と、を含有する。
【００１４】
【化１】
2020169286.tif 000002
（式（１）中、ｎは３〜５の整数である。）
【００１５】
本発明のインクジェット記録方法は、インクジェットヘッドから、上記水性インクジェットインクの液滴を吐出して、低吸収性基材または非吸収性基材表面に着弾させて画像を形成する。
【００１６】
本発明の印刷物は、上記インクジェット記録方法で形成された印刷層を有する。
【発明の効果】
【００１７】
本発明によれば、吐出性に優れ、低吸収性基材または非吸収性基材に高精細な画像を形成することができる水性インクジェットインクを提供することができる。また、本発明の水性インクジェットインクを低吸収性基材または非吸収性基材の表面に着弾させて画像を形成するインクジェット記録方法を提供することができる。また、本発明のインクジェット記録方法で形成された印刷層を有する、印刷物を提供することができる。
【図面の簡単な説明】
【００１８】
【図１】図１は、本発明の一実施の形態に係る記録装置の例示的な構成を示す模式図である。
【発明を実施するための形態】
【００１９】
以下、本発明の実施形態を説明するが、本発明は以下の実施形態に限定されるものではない。
【００２０】
１．水性インクジェットインク
本発明の一実施の形態は、グリコール類、モノアルコール類、アルカンジオール類からなる群から選択される少なくとも１種類の有機溶媒と、一般式（１）で表される界面活性剤とを含有する、水性インクジェットインクに関する。
【００２１】
【化２】
2020169286.tif 000003
（式（１）中、ｎは３〜５の整数である。）
【００２２】
１−１．界面活性剤
本発明の一実施の形態に係る水性インクジェットインクには、一般式（１）で表される界面活性剤が含まれる。なお、当該界面活性剤は非イオン系界面活性剤である。
【００２３】
【化３】
2020169286.tif 000004
（式（１）中、ｎは３〜５の整数である。）
【００２４】
一般式（１）で表される界面活性剤は、分岐した炭化水素基とポリエーテル基とを有する。なお、ｎはポリエチレンオキシドの繰り返し単位構造、すなわち、三員環の環状エーテルであるエチレンオキシドが開環した構造を表す。
【００２５】
一般式（１）で表される非イオン系界面活性剤の含有量は、水性インクジェットインクの全質量に対して、０．１質量％以上３．０質量％以下であることが好ましく、０．３質量％以上１．０質量％以下であることがより好ましい。一般式（１）で表される界面活性剤が水性インクジェットインクの全質量に対して０．１〜３質量％の範囲内であることにより、吐出安定性に優れ、かつ、水性インクジェットインクの濡れ性も向上させることができる。
【００２６】
また、本発明の一実施の形態に係る水性インクジェットインクでは、一般式（１）で表される界面活性剤と、他の界面活性剤とを併用してもよい。一般式（１）で表される界面活性剤と、他の界面活性剤とを併用することにより、水性インクジェットインク中の溶媒組成による界面活性剤の溶解性が低下することを抑制することができる。
【００２７】
一般式（１）で表される界面活性剤は、炭化水素基部分の側鎖または末端に相当する部位が、ポリエーテル変性されたポリエーテル基を有する。水および有機溶媒を含む媒体中においては、上記炭化水素基部分は疎水性のため、上記ポリエーテル基が水および有機溶媒中に配向することにより、一般式（１）で表される界面活性剤の相溶性を向上させることができる。一般式（１）で表される界面活性剤の含有量を上記範囲内にすることにより、水性インクジェットインクの吐出性を向上させることができるので、高精細な画像を形成することができる。
【００２８】
また、一般式（１）の界面活性剤のポリエチレンオキシドの繰り返し単位が３〜５と短いと後述する有機溶媒との相溶性が高くなるので、一般式（１）で表される界面活性剤が上記有機溶媒に溶媒和されることなく、界面活性剤の機能を発揮することができる。そのため、一般式（１）で表される界面活性剤は、水性インクジェットインクの表面張力を低下させ、低吸収性基材または非吸収性基材表面への濡れ広がりが向上させることができる。これにより、白スジ状のムラの発生を抑制できるので、高精細な画像を形成することができる。
【００２９】
また、上記水性インクジェットインクの乾燥過程において、一般式（１）で表される界面活性剤が表面配向して、疎水性である炭化水素基が画像（塗膜）表面に規則正しく配列することで、炭化水素基が隙間なく均一に整列した状態となることから、画像（塗膜）表面の耐水性を向上させることができる。
【００３０】
１−２．有機溶媒
本発明の一実施の形態に係る水性インクジェットインクには、グリコール類、モノアルコール類、アルカンジオール類からなる群から選択される、少なくとも１種類の有機溶媒が含まれる。
【００３１】
１−２−１．グリコール類
グリコール類の例には、エチレングリコール、プロピレングリコール、ジエチレングリコール、トリエチレングリコール、トリプロピレングリコール、テトラエチレングリコール、ジプロピレングリコール、ポリエチレングリコール、ポリプロピレングリコール、ネオペンチルグリコールグリセリン、トリメチロールエタン、トリメチロールプロパン、トリブチロールプロパン、ペンタエリスリトール、およびソルビトールを含む多官能グリコールなどが含まれる。
【００３２】
上記グリコール類の中では、エチレングリコール、ジエチレングリコール、プロピレングリコールであることが好ましい。これらを有機溶媒として用いることにより、水性インクジェットインク中への界面活性剤を向上させることができるので、上記水性インクジェットインクの吐出を安定させることができる。
【００３３】
１−２−２．モノアルコール類
モノアルコール類の例には、メタノール、エタノール、プロパノール、イソプロパノール、ブタノール、２−ブタノール、ｔｅｒｔ−ブタノール、イソブタノール、ペンタノール、イソペンタノール、ヘキサノール、イソヘキサノール、オクタノール、イソオクタノール、２−エチルヘキシルアルコール、ノニルアルコール、イソノニルアルコール、ｔｅｒｔ−ノニルアルコール、デカノール、ドデカノール、ドデカヘキサノール、ドデカオクタノール、アリルアルコール、オレイルアルコール、１−メトキシ−１−プロパノール、３−メトキシ−１−ブタノール、シクロヘキシルアルコール、ベンジルアルコール、３−フェニルプロパノールなどが含まれる。
【００３４】
上記モノアルコール類の中では、１−メトキシ−１−プロパノール、３−メトキシ−１−ブタノールであることが好ましい。これらを有機溶媒として用いることにより、水性インクジェットインク中への界面活性剤の溶解性を向上させることができるので、上記水性インクジェットインクの吐出を安定させることができる。
【００３５】
１−２−３．アルカンジオール類
アルカンジオール類の例には、１，２−ブタンジオール、１，３−プロパンジオール、１，３−ブタンジオール、１，４−ブタンジオール、１，２−ペンタンジオール、１，５−ペンタンジオール、２−メチル−２，４−ペンタンジオール、３−メチル−１，５−ペンタンジオール、１，６−ヘキサンジオール、１，２−ヘキサンジオール、１，８−オクタンジオール、１，２−オクタンジオール、１，９−ノナンジオール、３−メチル−１，５−ペンタンジオール、２−メチル−１，３−プロパンジオール、２，２−ジメチル−１，３−プロパンジオール、２−ブチル−２−エチル−１，３−プロパンジオール、２，２−ジブチル−１，３−プロパンジオール、２−メチル−２，４−ペンタンジオール、２−メチル−１，８−オクタンジオール、１，４−シクロヘキサンジオール、１，４−シクロヘキサンジメタノールなどが含まれる。
【００３６】
上記アルカンジオール類の中では、１，２−ブタンジオール、１，３−プロパンジオール、１，４−ブタンジオール２−メチル−２，４−ペンタンジオール、１，２−ヘキサンジオール、２−メチル−１，３−プロパンジオール、２，２−ジメチル−１，３−プロパンジオール、２−メチル−２，４−ペンタンジオールであることが好ましい。これらを有機溶媒として用いることにより、水性インクジェットインク中への界面活性剤の溶解性を向上させることができるので、上記水性インクジェットインクの吐出性を安定させることができる。
【００３７】
なお、上述した有機溶媒は、１種類のみを単独で使用してもよく、２種類以上を併用してもよい。
【００３８】
上述した有機溶媒の含有量は、水性インクジェットインクの全質量に対して、１０．０質量％以上５０．０質量％以下であり、２０．０質量％以上４０．０質量％以下であることが好ましい。有機溶媒の含有量が水性インクジェットインクの全質量に対して１０．０〜５０．０質量％であることにより、吐出安定性に優れ、かつ、水性インクジェットインクの濡れ性も向上させることができる。
【００３９】
また、上記範囲内の有機溶媒を含有することにより、一般式（１）の界面活性剤との相溶性を高めることができるので、一般式（１）の界面活性剤が上記有機溶媒に溶媒和されることなく、界面活性剤の機能を発揮することができる。これにより、低吸収性基材または非吸収性基材表面に、水性インクジェットインクの液滴が十分に濡れ広がることにより白スジの発生が抑制されるため、高精細な画像を形成することができる。また、上記有機溶媒はいずれも１つ以上の水酸基を有し、かつ、適度な分子量を有するので、分散剤により分散されている顔料（後述）と一般式（１）の界面活性剤との間の凝集を抑制できることから、上記水性インクジェットインクの吐出性を向上させることができる。
【００４０】
１−３．水不溶性樹脂
本発明の一実施の形態に係る水性インクジェットインクには、ポリエステル、ポリオレフィン、ウレタン骨格のいずれかを部分構造に有する水不溶性樹脂が含まれる。なお、「水不溶性樹脂」とは、弱酸性または弱塩基性の範囲の水に対して不溶な樹脂であり、好ましくは、ｐＨ４〜１０（２５℃）の水溶液に対する溶解度が０．５％以下の樹脂のことをいう。
【００４１】
１−３−１．ポリエステル樹脂
ポリエステル骨格を有するポリエステル樹脂は、多価アルコール成分と多価カルボン酸、多価カルボン酸無水物、多価カルボン酸エステル等の多価カルボン酸成分とを用いて得ることができる。
【００４２】
多価アルコール成分の例には、炭素数２〜３６のアルキレングリコール（エチレングリコール、１，２−プロピレングリコール、１，３−プロピレングリコール、１，４−ブチレングリコール、１，６−ヘキサンジオール等）、炭素数４〜３６のアルキレンエーテルグリコール（ジエチレングリコール、トリエチレングリコール、ジプロピレングリコール、ポリエチレングリコール、ポリプロピレングリコール、ポリブチレングリコール等）、炭素数６〜３６の脂環式ジオール（１，４−シクロヘキサンジメタノール、水素添加ビスフェノールＡ等）、上記脂環式ジオールの炭素数２〜４のアルキレンオキシド（エチレンオキシド（以下、ＥＯと略記する）、プロピレンオキシド（以下、ＰＯと略記する）、ブチレンオキシド（以下、ＢＯと略記する））付加物（付加モル数１〜３０）またはビスフェノール類（ビスフェノールＡ、ビスフェノールＦ、ビスフェノールＳ等）の炭素数２〜４のアルキレンオキシド（ＥＯ、ＰＯ、ＢＯ等）付加物（付加モル数２〜３０）等が含まれる。これらの多価アルコール成分は１種類のみを単独で使用してもよく、２種類以上を併用してもよい。
【００４３】
多価カルボン酸成分の例には、炭素数４〜３６のアルカンジカルボン酸（コハク酸、アピジン酸、セバシン酸等）、アルケニルコハク酸（ドデセニルコハク酸等）、炭素数４〜３６の脂環式ジカルボン酸（ダイマー酸（２量化リノール酸）等）、炭素数４〜３６のアルケンジカルボン酸（マレイン酸、フマル酸、シトラコン酸、メサコン酸等）、または炭素数８〜３６の芳香族ジカルボン酸（フタル酸、イソフタル酸、テレフタル酸またはこれらの誘導体、ナフタレンジカルボン酸等）等が含まれる。これらの多価カルボン酸成分は、１種類のみを単独で使用してもよく、２種類以上を併用してもよい。
【００４４】
上記ポリエステル樹脂の数平均分子量（Ｍｎ）は、１０００〜５００００であることが好ましく、２０００〜２００００であることがより好ましい。上記ポリエステル樹脂の数平均分子量（Ｍｎ）が１０００以上であると、塗膜の凝集力が強くなり、密着性が向上し、５００００以下であると、有機溶媒に対する溶解性が良く、乳化分散体の粒子径の微小化が促進されるからである。なお、数平均分子量（Ｍｗ）は、ゲル浸透クロマトグラフィー（ＧＰＣ）で測定される値であり、例えば、株式会社島津製作所製「ＲＩＤ−６Ａ」（カラム：東ソー株式会社製「ＴＳＫ−ＧＥＬ」、溶媒：テトラヒドロフラン（ＴＨＦ）、カラム温度：４０℃）を用いて、ポリスチレン標準試料で作成した検量線から求めることができる。
【００４５】
上記ポリエステル樹脂としては、市販品を用いてもよい。上記ポリエステル樹脂の市販品の例には、エリーテルＫＡ−５０３４、エリーテルＫＡ−５０７１Ｓ、エリーテルＫＡ−１４４９、エリーテルＫＡ−０１３４、エリーテルＫＡ−３５５６、エリーテルＫＡ−６１３７、エリーテルＫＺＡ−６０３４、エリーテルＫＴ−８８０３、エリーテルＫＴ−８７０１、エリーテルＫＴ−９２０４、エリーテルＫＴ−８９０４、エリーテルＫＴ−０５０７、エリーテルＫＴ−９５１１などが含まれる。これらは、１種類のみを単独で使用してもよく、２種類以上を併用してもよい。なお、上記市販品はいずれもユニチカ株式会社製であり、「エリーテル」は同社の登録商標である。
【００４６】
１−３−２．ポリオレフィン樹脂
水不溶性樹脂に含有されるポリオレフィン骨格を有するポリオレフィン樹脂としては、ポリエチレン、ポリプロピレン、エチレン−プロピレン共重合体、エチレンおよび／またはプロピレンと他のコモノマー（例えば、炭素数が２以上である１−ブテン、１−ペンテン、１−ヘキセン、１−ヘプテン、１−オクテン、１−ノネン、炭素数が２〜６のα−オレフィンコモノマー）とのランダム共重合体またはブロック共重合体（例えば、エチレン−プロピレン−ブテン共重合体など）を用いることができる。また、上記他のコモノマーを２種類以上共重合したもの、および上記ポリマーを２種以上混合したものを用いることもできる。
【００４７】
ポリオレフィン骨格を有するポリオレフィン樹脂としては、不飽和カルボン酸および／または酸無水物で変性されたポリオレフィン等の変性ポリオレフィンでもよい。変性ポリオレフィンとしては、不飽和カルボン酸および／または酸無水物および／または１分子当り１個以上の二重結合を有する化合物で変性されたポリオレフィンであることが好ましい。
【００４８】
上記不飽和カルボン酸および酸無水物の例には、マレイン酸、無水マレイン酸、フマル酸、シトラコン酸、無水シトラコン酸、メサコン酸、イタコン酸、無水イタコン酸、アコニット酸、無水アコニット酸などの、α，β−不飽和カルボン酸およびその無水物が含まれる。これらは、１種類のみを単独で使用してもよく、２種類以上を併用してもよい。
【００４９】
また、１分子当り１個以上の二重結合を有する化合物の例には、（メタ）アクリル酸メチル、（メタ）アクリル酸エチル、（メタ）アクリル酸プロピル、（メタ）アクリル酸ブチル、（メタ）アクリル酸−２−ヒドロキシエチル、（メタ）アクリル酸−２−ヒドロキシプロピル、（メタ）アクリル酸−４−ヒドロキブチル、（メタ）アクリル酸シクロヘキシル、（メタ）アクリル酸テトラヒドロフルフリル、（メタ）アクリル酸イソボルニル、（メタ）アクリル酸ベンジル、（メタ）アクリル酸−２−ヒドロキシブチル、（メタ）アクリル酸ベンジル、（メタ）アクリル酸グリシジル、（メタ）アクリル酸、ジ（メタ）アクリル酸（ジ）エチレングリコール、ジ（メタ）アクリル酸−１，４−ブタンジオ−ル、ジ（メタ）アクリル酸−１，６−ヘキサンジオ−ル、トリ（メタ）アクリル酸トリメチロ−ルプロパン、ジ（メタ）アクリル酸グリセリン、（メタ）アクリル酸−２−エチルヘキシル、（メタ）アクリル酸ラウリル、（メタ）アクリル酸ステアリル、アクリルアミド等が含まれる。なお、「（メタ）アクリル酸」とは、アクリル酸およびメタクリル酸の総称であり、これらの一方または両方を意味する。
【００５０】
また、上記二重結合を有する化合物以外に、スチレン、α−メチルスチレン、パラメチルスチレン、クロロメチルスチレン、ジビニルベンゼン、酢酸ビニル、バーサチック酸のビニルエステルなどを用いることができる。
【００５１】
ポリオレフィン変性は、ポリオレフィンをトルエンまたはキシレンのような有機溶媒に溶解し、ラジカル発生剤の存在下でα，β−不飽和カルボン酸および／またはその酸無水物および／または１分子当たり１個以上の二重結合を有する化合物を反応させるか、またはポリオレフィンの軟化温度または融点以上まで昇温できる溶融状態で反応させうるオートクレーブ、または１軸または２軸以上の多軸エクストルーダー中で、ラジカル発生剤の存在下または不存在下でα，β−不飽和カルボン酸および／またはその酸無水物および／または１分子当たり１個以上の二重結合を有する化合物を反応させることで行うことができる。
【００５２】
上記ポリオレフィン変性の反応に用いることができるラジカル発生剤の例には、ジ−ｔｅｒｔ−ブチルパーフタレート、ｔｅｒｔ−ブチルヒドロパーオキサイド、ジクミルパーオキサイド、ベンゾイルパーオキサイド、ｔｅｒｔ−ブチルパーオキシベンゾエート、ｔｅｒｔ−ブチルパーオキシエチルヘキサノエート、ｔｅｒｔ−ブチルパーオキシピバレート、メチルエチルケトンパーオキサイド、ジ−ｔｅｒｔ−ブチルパーオキサイド等の過酸化物；アゾビスイソブチロニトリル、アゾビスイソプロピオニトリル等のアゾニトリル類が含まれる。上記過酸化物を使用してグラフト共重合をする場合、上記過酸化物の含有量はポリオレフィンに対して、０．１〜５０質量部であることが好ましく、０．５〜３０質量部であることがより好ましい。
【００５３】
なお、ポリオレフィン樹脂は、公知の方法で製造されたものでよく、それぞれの製造方法や変性度合については特に限定されない。
【００５４】
上記ポリオレフィン樹脂は、重量平均分子量（Ｍｗ）が２００００〜１０００００であることが好ましい。上記ポリオレフィン樹脂の重量平均分子量（Ｍｗ）が２００００以上であると、低吸収性基材または非吸収性基材表面に形成された画像（塗膜）の凝集力が強くなり、塗膜の密着性が向上するからである。また、重量平均分子量（Ｍｗ）が１０００００以下であると、有機溶媒に対する溶解性が良く、乳化分散体の粒子径の微小化が促進されるからである。なお、重量平均分子量（Ｍｗ）は、ゲル浸透クロマトグラフィー（ＧＰＣ）で測定される値であり、例えば、株式会社島津製作所製「ＲＩＤ−６Ａ」（カラム：東ソー株式会社製「ＴＳＫ−ＧＥＬ」、溶媒：テトラヒドロフラン（ＴＨＦ）、カラム温度：４０℃）を用いて、ポリスチレン標準試料で作成した検量線から求めることができる。
【００５５】
また、上記ポリオレフィン樹脂は市販品を用いてもよい。上記ポリオレフィン樹脂の市販品の例にはアローベースＳＢ−１２００（ユニチカ株式会社製、「アローベース」は同社の登録商標）、アウローレン１５０Ａ、アウローレンＡＥ−３０１（日本製紙株式会社製、「アウローレン」は同社の登録商標）、スーパークロンＥ−４１５（日本製紙株式会社製、「スーパークロン」は同社の登録商標）、ハードレンＮａ−１００１（東洋紡株式会社製、「ハードレン」は同社の登録商標）等が含まれる。
【００５６】
１−３−３．ウレタン樹脂
水不溶性樹脂に含有されるポリウレタン骨格を有するポリウレタン樹脂としては、親水基を有するものが用いられる。上記親水基の例には、カルボキシ基（−ＣＯＯＨ）およびその塩、スルホン酸基（−ＳＯ３Ｈ）およびその塩等が含まれる。上記塩としては、ナトリウム塩、カリウム塩などのアルカリ金属塩、アミン塩等が含まれる。上記親水基の中では、カルボキシ基またはその塩が好ましい。
【００５７】
ウレタン樹脂は、分子内に水溶性官能基を有する自己乳化型ポリウレタンを分散させた水分散体、または界面活性剤を併用して強力な機械剪断力の下で乳化した強制乳化型ポリウレタンの水分散体であることが好ましい。上記水分散体におけるポリウレタン樹脂は、ポリオールと有機ポリイソシアネートおよび親水基含有化合物との反応により得ることができる。
【００５８】
上記ウレタン樹脂の水分散体の調製に使用し得るポリオールの例には、ポリエステルポリオール、ポリエーテルポリオール、ポリカーボネートポリオール、ポリオレフィン系ポリオールなどが含まれる。
【００５９】
ポリエステルポリオールの例には、エチレングリコール、ジエチレングリコール、トリエチレングリコール、１，２−および１，３−プロピレングリコール、ネオペンチルグリコール、１，３−および１，４−ブタンジオール、３−メチルペンタンジオール、ヘキサメチレングリコール、１，８−オクタンジオール、２−メチル−１，３−プロパンジオール、ビスフェノールＡ、水添ビスフェノールＡ、トリメチロールプロパン、シクロヘキサンジメタノール等の低分子ポリオール；コハク酸、グルタル酸、アジピン酸、セバシン酸、フタル酸、イソフタル酸、テレフタル酸、トリメリット酸、テトラヒドロフラン酸、エンドメチンテトラヒドロフラン酸、ヘキサヒドロフタル酸などの多価カルボン酸との縮合物が含まれる。
【００６０】
ポリエーテルポリオールの例には、ポリエチレングリコール、ポリプロピレングリコール、ポリエチレンポリテトラメチレングリコール、ポリプロピレンポリテトレメチレングリコール、ポリテトラメチレングリコールなどが含まれる。
【００６１】
ポリカーボネートポリオールの例には、ジフェニルカーボネート、ジメチルカーボネートまたはホスゲン等の炭酸誘導体と、ジオールとの反応により得ることができる。上記ジオールの例には、エチレングリコール、ジエチレングリコール、トリエチレングリコール、１，２−及び１，３−プロピレングリコール、ネオペンチルグリコール、１，３−及び１，４−ブタンジオール、３−メチルペンタンジオール、ヘキサメチレングリコール、１，８−オクタンジオール、２−メチル−１，３−プロパンジオール、ビスフェノールＡ、水添ビスフェノールＡ、トリメチロールプロパン、シクロヘキサンジメタノールなどが含まれる。
【００６２】
また、ウレタン樹脂の水分散体の調製に使用し得る有機ポリイソシアネートの例には、トリレンジイソシアネート（ＴＤＩ）、ジフェニルメタンジイソシアネート（ＭＤＩ）、ポリメリックＭＤＩ、キシリレンジイソシアネート（ＸＤＩ）、テトラメチルキシリレンジイソシアネート（ＴＭＸＤＩ）などの芳香族イソシアネート；ヘキサメチレンジイソシアネート（ＨＭＤＩ）などの脂肪族イソシアネート；イソホロンジイソシアネート（ＩＰＤＩ）、４，４’−ジシクロヘキシルメタンジイソシアネート（水素添加ＭＤＩ、Ｈ１２ＭＤＩ）などの脂環族イソシアネートが含まれる。これらは、１種類のみを単独で使用してもよく、２種類以上を併用してもよい。
【００６３】
また、ウレタン樹脂の水分散体の調製に使用し得る親水基含有化合物の例には、２，２−ジメチロールプロピオン酸、２，２−ジメチロールブタン酸、２，２−ジメチロール酪酸、２，２−ジメチロール吉草酸、グリシンなどのカルボン酸含有化合物、およびそのナトリウム塩、カリウム塩、アミン塩などの誘導体；タウリン（即ち、アミノエチルスルホン酸）、エトキシポリエチレングリコールスルホン酸などのスルホン酸含有化合物、およびそのナトリウム塩、カリウム塩、アミン塩等の誘導体が含まれる。
【００６４】
ウレタン樹脂は、公知の方法により得ることができる。たとえば、上述したポリオールと有機ポリイソシアネートと、親水基含有化合物とを混合し、３０〜１３０℃で３０分〜５０時間反応させることにより、ウレタンプレポリマーを得ることができる。
【００６５】
上記ウレタンプレポリマーは、鎖伸長剤により伸長してポリマー化することで、親水基を有するポリウレタン樹脂となる。鎖伸長剤としては、水および／またはアミン化合物であることが好ましい。鎖伸張剤として水やアミン化合物を用いることにより、遊離イソシアネートと短時間で反応して、イソシアネート末端プレポリマーを効率よく伸長させることができる。
【００６６】
鎖伸長剤としてのアミン化合物の例には、エチレンジアミン、トリエチレンジアミンなどの脂肪族ポリアミン；メタキシレンジアミン、トルイレンジアミンなどの芳香族ポリアミン；ヒドラジン、アジピン酸ジヒドラジド等のポリヒドラジノ化合物等が含まれる。上記アミン化合物には、上記ポリアミンとともに、ポリマー化を大きく阻害しない程度で、ジブチルアミンなどの１価のアミンやメチルエチルケトオキシム等を反応停止剤として含んでいてもよい。
【００６７】
なお、ウレタンプレポリマーの合成においては、イソシアネートと不活性であり、ウレタンプレポリマーを溶解しうる溶媒を用いてもよい。これらの溶媒の例には、ジオキサン、メチルエチルケトン、ジメチルホルムアミド、テトラヒドロフラン、Ｎ−メチル−２−ピロリドン、トルエン、プロピレングリコールモノメチルエーテルアセテート等が含まれる。反応段階で使用されるこれらの親水性有機溶媒は、最終的に除去されるのが好ましい。
【００６８】
また、ウレタンプレポリマーの合成においては、反応を促進させるために、アミン触媒（例えば、トリエチルアミン、Ｎ−エチルモルフォリン、トリエチルジアミン等）、スズ系触媒（例えば、ジブチルスズジラウレート、ジオクチルスズジラウレート、オクチル酸スズ等）、チタン系触媒（例えば、テトラブチルチタネート等）などの触媒を添加してもよい。
【００６９】
ウレタン樹脂の分子量は、分岐構造や内部架橋構造を導入して可能な限り大きくすることが好ましく、分子量５００００〜１０００００００であることが好ましい。分子量を上記範囲内にすることにより、ウレタン樹脂が溶剤に溶けにくくなるので、耐候性、耐水性に優れた塗膜が得られるからである。なお、数平均分子量（Ｍｎ）は、ゲル浸透クロマトグラフィー（ＧＰＣ）で測定される値であり、例えば、株式会社島津製作所製「ＲＩＤ−６Ａ」（カラム：東ソー株式会社製「ＴＳＫ−ＧＥＬ」、溶媒：テトラヒドロフラン（ＴＨＦ）、カラム温度：４０℃）を用いて、ポリスチレン標準試料で作成した検量線から求めることができる。
【００７０】
また、ウレタン樹脂は市販品を用いてもよい。上記ウレタン樹脂の市販品の例には、ＷＢＲ−０１６Ｕ（大成ファインケミカル株式会社製）、スーパーフレックス６２０、スーパーフレックス６５０、スーパーフレックス５００Ｍ、スーパーフレックスＥ−２０００（いずれも第一工業製薬株式会社製、「スーパーフレックス」は同社の登録商標）、パーマリンＵＣ−２０（三洋化成工業株式会社製、「パーマリン」は同社の登録商標）、パラサーフＵＰ−２２（大原パラヂウム化学株式会社製）などが含まれる。
【００７１】
また、ウレタン樹脂、ポリエステル樹脂、ポリオレフィン樹脂が樹脂の一部分を形成している複合樹脂を用いてもよい。複合樹脂の例にはウレタンアクリル樹脂などがあり、市販品の例には、ＷＥＭ−２０２Ｕ（大成ファインケミカル株式会社製）などが含まれる。
【００７２】
水不溶性樹脂としては、ウレタン樹脂、ポリエステル樹脂、ポリオレフィン樹脂、ウレタンアクリル樹脂であることが好ましく、ウレタン樹脂、ポリエステル樹脂、ポリオレフィン樹脂が樹脂の一部分を形成している複合樹脂であることがより好ましい。複合樹脂を用いることにより、吐出安定性と基材密着性とを有する水性インクジェットインクを得ることができる。
【００７３】
また、上述した水不溶性樹脂を水性インクジェットインクに含有することにより、低吸収性基材または非吸収性基材に対する画像（塗膜）の定着性を向上させることができる。とくに、一般式（１）で表される界面活性剤を用いることにより、ポリプロピレン（ＰＰ）、ポリエチレンテレフタレート（ＰＥＴ）などの低吸収性基材または非吸収性基材に対して均一に濡れ広がりやすくすることができるので、低吸収性基材または非吸収性基材に対する画像（塗膜）の定着性を向上させることができる。
【００７４】
１−４．色材
色材は、顔料でも染料でもよい。
【００７５】
耐候性の良好な画像を得る観点からは、色材は顔料であることが好ましい。顔料は、形成すべき画像の色彩などに応じて、たとえば、黄（イエロー）顔料、赤またはマゼンタ顔料、青またはシアン顔料および黒顔料から選択することができる。
【００７６】
本発明に使用できる顔料としては、公知の有機および無機顔料を用いることができる。有機および無機顔料の例には、アゾレーキ、不溶性アゾ顔料、縮合アゾ顔料、キレートアゾ顔料等のアゾ顔料；フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料；塩基性染料型レーキ、酸性染料型レーキ等の染料レーキ；ニトロ顔料、ニトロソ顔料、アニリンブラック、昼光蛍光顔料等の有機顔料；カーボンブラック等の無機顔料が含まれる。
【００７７】
また、有機顔料および無機顔料の例には、カラーインデックスに記載される下記の顔料が含まれる。
【００７８】
赤またはマゼンタ顔料の例には、Ｐｉｇｍｅｎｔ Ｒｅｄ ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、ＰｉｇｍｅｎｔＶｉｏｌｅｔ ３、１９、２３、２９、３０、３７、５０、および８８、ならびにＰｉｇｍｅｎｔＯｒａｎｇｅ １３、１６、２０、および３６が含まれる。
【００７９】
青またはシアン顔料の例には、ｐｉｇｍｅｎｔ Ｂｌｕｅ １、１５、１５：１、１５：２、１５：３、１５：４、１５：６、１６、１７−１、２２、２７、２８、２９、３６、および６０が含まれる。
【００８０】
緑顔料の例には、Ｐｉｇｍｅｎｔ Ｇｒｅｅｎ ７、２６、３６、および５０が含まれる。
【００８１】
黄顔料の例には、Ｐｉｇｍｅｎｔ Ｙｅｌｌｏｗ １、３、１２、１３、１４、１７、３４、３５、３７、５５、７４、８１、８３、９３、９４、９５、９７、１０８、１０９、１１０、１３７、１３８、１３９、１５３、１５４、１５５、１５７、１６６、１６７、１６８、１８０、１８５、および１９３が含まれる。
【００８２】
黒顔料の例には、Ｐｉｇｍｅｎｔ Ｂｌａｃｋ ７、２６、および２８が含まれる。
【００８３】
顔料の含有量は、水性インクジェットインクの全質量に対して０．１質量％以上１５．０質量％以下であることが好ましく、０．１質量％以上１０．０質量％未満であることがより好ましく、０．１質量％以上８．０質量％以下であることがさらに好ましい。顔料または染料の含有量が、水性インクジェットインクの全質量に対して０．１質量％以上であると、得られる画像の発色が十分となる。顔料または染料の含有量がインクの全質量に対して１５．０質量％以下であると、インクの粘度が高まりすぎず、安定して記録媒体に射出することができる。
【００８４】
１−５．顔料分散剤
上記顔料は、分散剤で分散されていてもよい。
【００８５】
顔料分散剤の例には、界面活性剤および高分子分散剤などが含まれるが、高分子分散剤が好ましい。
【００８６】
高分子分散剤の例には、スチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体およびこれらの塩、ポリオキシアルキレン、ポリオキシアルキレンアルキルエーテル等が含まれる。
【００８７】
顔料は、さらに必要に応じて分散助剤によって分散性を高められていてもよい。
【００８８】
また顔料の分散樹脂として、共重合樹脂を用いて分散しても良い。
【００８９】
共重合樹脂の例には、スチレン−アクリル酸−アクリル酸アルキルエステル共重合体、スチレン−アクリル酸共重合体、スチレン−マレイン酸共重合体、スチレン−マレイン酸−アクリル酸アルキルエステル共重合体、スチレン−メタクリル酸共重合体、スチレン−メタクリル酸−アクリル酸アルキルエステル共重合体、スチレン−マレイン酸ハーフエステル共重合体、ビニルナフタレン−アクリル酸共重合体、ビニルナフタレン−マレイン酸共重合体等のような水溶性樹脂が含まれる。
【００９０】
分散剤の含有量は、顔料の全質量に対して１０．０質量％以上２００．０質量％以下であることが好ましい。分散剤の含有量が顔料の全質量に対して１０．０質量％以上であると、顔料の分散安定性が高まり、分散剤の含有量が顔料の全質量に対して２００．０質量％以下であると、インクジェットヘッドからのインクの吐出性が安定しやすくなる。
【００９１】
また、上記顔料は、上記顔料分散剤およびその他所望する目的に応じて必要な添加物と共に分散機により分散して用いることが好ましい。
【００９２】
分散機の例には、従来公知のボールミル、サンドミル、ラインミル、高圧ホモジナイザー等が含まれる。上記分散機の中では、分散により製造される水性インクジェットインクの粒度分布をシャープにする観点から、サンドミルによる分散が好ましい。
【００９３】
また、サンドミルによる分散に使用するビーズの材質はビーズ破片やイオン成分のコンタミネーションの点から、ビーズ径が０．３ｍｍ〜３ｍｍのジルコニアまたはジルコンが好ましい。
【００９４】
なお、分散後の顔料の粒子径測定は、動的光散乱法、電気泳動法等を用いた市販の粒径測定機器などにより求めることができる。
【００９５】
１−６．その他の成分
上記水性インクジェットインクには、一般式（１）の界面活性剤以外の界面活性剤、ｐＨ調整剤、油滴微粒子、紫外線吸収剤、退色防止剤、蛍光増白剤、多糖類、粘度調整剤、比抵抗調整剤、皮膜形成剤、紫外線吸収剤、酸化防止剤、防ばい剤、防錆剤などを含有してもよい。これらの成分は、１種類のみを単独で使用してもよく、２種類以上を併用してもよい。
【００９６】
１−７．基材
本発明の実施の形態に係る水性インクジェットインクは、低吸収性基材または非吸収性基材を用いることができる。
【００９７】
本発明でいう低吸収性記録媒体または非吸収性記録媒体とは、下記に示す記録媒体面の水に対する濡れ性の測定結果に基づき定義する。
【００９８】
すなわち、記録媒体の記録面に０．５μＬの水滴を滴下し、接触角の低下率（着弾後０．５ミリ秒における接触角と５秒における接触角の比較）を測定することによって記録媒体の吸収性能の特徴付けを行う。より具体的には、記録媒体の性質としての、非吸収性記録媒体とは上記接触角の低下率が１．０％未満の特性を有する記録媒体のことであり、低吸収性記録媒体とは上記接触角の低下率が１．０％以上、５．０％未満の特性を有する記録媒体のことである。また、吸収性とは上記接触角の低下率が５．０％以上である記録媒体と定義する。なお、接触角はポータブル接触角計「ＰＣＡ−１」（協和界面科学株式会社製）等を用いて測定することができる。
【００９９】
低吸収性記録媒体および非吸収性記録媒体として、フィルムを用いることができる。
【０１００】
上記フィルムには、公知のプラスチックフィルムが含まれる。上記プラスチックフィルムの例には、ポリエステル（ＰＥＴ）フィルム、ポリエチレン（ＰＥ）フィルム、ポリプロピレン（ＰＰ）フィルム、ナイロン（ＮＹ）フィルム、ポリスチレン（ＰＳ）フィルム、エチレン・酢酸ビニル共重合体（ＥＶＡ）フィルム、ポリ塩化ビニル（ＰＶＣ）フィルム、ポリビニルアルコール（ＰＶＡ）フィルム、ポリアクリル酸（ＰＡＡ）フィルム、ポリカーボネートフィルム、ポリアクリロニトリルフィルム、およびポリ乳酸フィルムなどの生分解性フィルムなどが含まれる。
【０１０１】
ガスバリアー性、防湿性および保香性などを付与するために、フィルムの片面または両面にポリ塩化ビニリデンがコートされていてもよいし、金属酸化物が蒸着されていてもよい。また、フィルムには防曇加工が施されていてもよい。また、フィルムにはコロナ放電及びオゾン処理などが施されていてもよい。
【０１０２】
また、上記フィルムは、未延伸フィルムでも延伸フィルムでもよいし、紙などの吸収性の基材の表面にＰＶＡコートなどの層を設けて、記録をすべき領域を非吸収性とした、多層性の基材でもよい。
【０１０３】
１−８．印刷物
本発明の実施の形態に係る印刷物は、上述した低吸収性基材または非吸収性基材上に、上述した水性インクジェットインクを用いて記録された印刷層を有する。なお、上記印刷層の上層に、例えば、ラミネート接着層を介して非吸水性のフィルム基材等を貼付してもよい。
【０１０４】
上記印刷物は、上述した水性インクジェットインクを用いていることから基材との密着性に優れ、かつ、耐水性に優れた高精細な画像を有する。
【０１０５】
１−９．インクジェット記録方法
本発明の実施の形態に係るインクジェット記録方法は、上述した水性インクジェットインクを用いた、インクジェット記録方法である。具体的には、インクジェットヘッドから、上述した水性インクジェットインクの液滴を吐出して、低吸収性基材または非吸収性基材の表面に着弾させて、上記低吸収性基材または非吸収性基材の表面に画像を形成する、インクジェット記録方法である。
【０１０６】
上記インクジェットヘッドは、オンデマンド方式およびコンティニュアス方式のいずれのインクジェットヘッドでもよい。オンデマンド方式のインクジェットヘッドの例には、シングルキャビティー型、ダブルキャビティー型、ベンダー型、ピストン型、シェアーモード型およびシェアードウォール型を含む電気−機械変換方式、ならびにサーマルインクジェット型およびバブルジェット（「バブルジェット」はキヤノン株式会社の登録商標）型を含む電気−熱変換方式等が含まれる。
【０１０７】
上記インクジェットヘッドの中では、電気−機械変換方式に用いられる電気−機械変換素子として圧電素子を用いたインクジェットヘッド（ピエゾ型インクジェットヘッドともいう）であることが好ましい。
【０１０８】
また、インクジェットヘッドは、スキャン式およびライン式のいずれのインクジェットヘッドでもよいが、ライン式であることが好ましい。
【０１０９】
ライン式のインクジェットヘッドとは、印字範囲の幅以上の長さを持つインクジェットヘッドのことをいう。ライン式のインクジェットヘッドとしては、一つのヘッドで印字範囲の幅以上であるものを用いてもよいし、複数のヘッドを組み合わせて印字範囲の幅以上となるように構成してもよい。
【０１１０】
また、複数のヘッドを、互いのノズルが千鳥配列となるように並設して、これらヘッド全体としての解像度を高くしてもよい。
【０１１１】
低吸収性基材または非吸収性基材の搬送速度は、例えば、１〜１２０ｍ／ｍｉｎで設定することができる。搬送速度が速いほど画像形成速度が速まる。本発明によれば、シングルパスのインクジェット画像形成方法で適用可能な、線速５０〜１２０ｍ／ｍｉｎという非常に速い線速でもインクの定着性の高い高精細な画像を得ることができる。
【０１１２】
本発明のインクジェット記録方法は、ロール状に収納されるフィルムに対して行うことができる。
【０１１３】
１−１０．インクジェット記録装置
本発明の実施の形態に係るインクジェット記録装置１００は、図１に示すように、水性インクジェットインクの液滴を吐出して基材上の領域に着弾させるインクジェットヘッドを有するヘッドキャリッジ１１０、および乾燥器１２０を有する。
【０１１４】
図１では、基材の搬送方向（図中矢印方向）に沿って上流側から、ヘッドキャリッジ１１０および乾燥器１２０がこの順に配置されている。
【０１１５】
ヘッドキャリッジ１１０は、例えば、４つのインクジェットヘッド１１１を搭載しており、それぞれのインクジェットヘッド１１１が有するノズル１１２からは、イエロー、マゼンタ、シアンおよびブラックのインクを吐出して基材１３０の水性インクジェットインクの液滴を着弾させるべき領域に着弾させる。
【０１１６】
乾燥器１２０は、熱風を吹き付ける温風ドライヤー、および赤外線または電離放射線を照射する照射器などの公知の乾燥器とすることができる。乾燥器１２０は、ヘッドキャリッジ１１０の上流に設けられている。
【実施例】
【０１１７】
本発明を以下の試験を用いてさらに具体的に説明するが、本発明は以下の試験に限定されない。
【０１１８】
１−１．顔料分散液の調製
顔料（ピグメントブルー１５：３）１８．０質量％と、顔料分散剤（水酸化ナトリウム中和されたカルボキシ基を有するアクリル系分散剤「ジョンクリル８１９」（ＢＡＳＦ社製、「ジョンクリル」は同社の登録商標、酸価：７５．０ｍｇＫＯＨ／ｇ、固形分：２０．０質量％）３１．５質量％と、エチレングリコール２０．０質量％と、イオン交換水（残量；全量が１００質量％となる量）と、の混合液をプレミックスした後、０．５ｍｍのジルコニアビーズを体積率で５０％充填したサンドグラインダーを用いて６時間分散して、顔料分散液（顔料粒子の平均粒子径：１１０ｎｍ）を調製した。なお、上記顔料粒子の平均粒子径の測定は、マルバルーン社製の「ゼータサイザ１０００ＨＳ」により行った。
【０１１９】
１−２．インク１の調製
上記顔料分散液１７．０質量％に、水不溶性樹脂「ＷＢＲ−０１６Ｕ（Ｒ−１）」５．０質量部、有機溶媒（トリエチレングリコール（Ａ−１））５．０質量％、界面活性剤（一般式（１）（Ｓ−１））０．０５質量％およびイオン交換水（残量）７２．９５質量％を撹拌しながら添加し、得られた混合液を１μｍのメンブレンフィルターにより濾過して水性インクジェットインク１を得た。
【０１２０】
（インクジェット用のインク２〜２９の調製）
表１に、インク１〜１４の、表２にインク１５〜２９の各成分の含有量（単位は質量％）を示す。
【０１２１】
表１、２で示される各略号は次のとおりである。
【０１２２】
（水不溶性樹脂）
Ｒ−１：ＷＢＲ−０１６Ｕ
（大成ファインケミカル株式会社製、ウレタン樹脂）
Ｒ−２：ＷＥＭ−２０２Ｕ
（大成ファインケミカル株式会社製、ウレタンアクリル樹脂）
Ｒ−３：エリーテルＫＴ−９２０４
（ユニチカ株式会社製、ポリエステル樹脂、「エリーテル」は同社の登録商標）
Ｒ−４：アローベースＳＢ−１２００
（ユニチカ株式会社製、ポリオレフィン樹脂、「アローベース」は同社の登録商標）
【０１２３】
（有機溶媒）
Ａ−１  ：トリエチレングリコール
Ａ−２  ：トリプロピレングリコール
Ａ−３  ：１，２−ヘキサンジオール
Ａ−４  ：１，２−ブタンジオール
Ａ−５  ：１−メトキシ−１−プロパノール
Ａ−６  ：３−メトキシ−１−ブタノール
Ａ−７  ：エチレングリコール
Ａ−８  ：ジエチレングリコール
Ａ−９  ：プロピレングリコール
Ａ−１０：１，３−プロパンジオール
Ａ−１１：２−メチル−１，３−プロパンジオール
Ａ−１２：２，２−ジメチル−１，３−プロパンジオール
Ａ−１３：１，４−ブタンジオール
Ａ−１４：２−メチル−２，４−ペンタンジオール
Ａ−１５：３−メチル−１，５−ペンタンジオール
Ａ−１６：１，６−ヘキサンジオール
Ａ−１７：ジエチレングリコールジエチルエーテル
Ａ−１８：エチレングリコールモノメチルエーテルアセテート
【０１２４】
（界面活性剤）
Ｓ−１：一般式（１）（ｎ＝３〜５）
Ｓ−２：オルフィン Ｅ１０１０（ｎ＝１０）、日信化学工業株式会社製
Ｓ−３：ＥＣＯＳＵＲＦ ＥＨ−６（ｎ＝７）、ダウケミカル社製
Ｓ−４：ＴＥＲＧＩＴＯＬ ＴＭＮ−６（ｎ＝７）、ダウケミカル社製
Ｓ−５：ＴＥＲＧＩＴＯＬ ＴＭＮ−１０（ｎ＝１０）、ダウケミカル社製
【０１２５】
【表１】
2020169286.tif 000005
【０１２６】
【表２】
2020169286.tif 000006
【０１２７】
２．評価
調製したインク１〜２９を用いて画質、吐出性、基材密着性、および耐水性の評価を行った。
【０１２８】
（インクジェット記録方法）
インク１〜２９を、ピエゾ型インクジェットノズルを備えたインクジェット記録ヘッドを有するインクジェット記録装置（コニカミノルタ株式会社製、３６０ｄｐｉ、吐出量１４ｐＬ）の独立駆動ヘッド二つをノズルが互い違いになるように配置し、７２０ｄｐｉ×７２０ｄｐｉのヘッドモジュールを作成し、ステージ搬送機上に、搬送方向にノズル列が直交するように設置した。ヘッドモジュールのインクジェットに、インク１〜２９を充填し、ステージ搬送機によって搬送される低吸収性基材または非吸収性基材表面にシングルパス方式でベタ画像を記録できるようにインクジェット記録装置を構成した。上記ヘッドを用いて、インク付量が１１．２ｃｃ／ｍ２である７２０ｄｐｉ×７２０ｄｐｉのベタ画像が形成されるように、水性インクジェットインクの液滴を吐出した。なお、低吸収性基材または非吸収性基材としてＯＰＰフィルム（商品名：ＦＯＳ、フタムラ株式会社製）を用いた。
【０１２９】
２−１．画質評価
（評価方法）
上記方法で作成したベタ画像を目視にて評価を行った。なお、下記評価においては、△以上が実用上好ましいと判断した。
【０１３０】
（評価基準）
◎：インクの濡れ性が非常に良好で、濃度ムラがなく均一な画像で、インクの抜けが観察されない良好な画像
○：インクの濡れ性が良好で、濃淡が異なる箇所があるが、インクの抜けが観察されない実用上許容可能な画像
△：インクの濡れ性がわずかに足りず、インクの抜け落ちている箇所があり、僅かに白抜けが発生している画像
×：インクの濡れ性が十分でなく、画像中にインクが抜け落ちている箇所が多く存在し、白抜けが目立つ画像
【０１３１】
２−２．吐出性評価
（評価方法）
上記画像を形成するのに用いた記録装置を２５℃、５０ＲＨの条件で１時間放置した後、印字幅１００ｎｍ×１００ｎｍ、解像度７２０×７２０ｄｐｉの条件で、それぞれベタ画像（１００％印字）を連続で１００枚印字した。その後、液滴量３．５ｐｌ、液滴速度７．０ｍ／ｓｅｃ、射出周波数４０ｋＨｚ、印字率１００％となる条件で連続吐出（駆動）させ、ヘッドノズルの欠数を計測した。
【０１３２】
（評価基準）
評価は下記基準で行った。なお、下記評価においては、△以上が実用上好ましいと判断した。
◎：欠ノズルなし
○：欠ノズル１以上３未満
△：欠ノズル３以上６未満
×：欠ノズル６以上
【０１３３】
２−３．基材密着性評価
（評価方法）
上記記録方法で作成したベタ画像に１ｍｍ間隔で５×５の碁盤目状にカッターで切れ込みを入れ、クロスカット法によるテープ剥離試験を行った。
【０１３４】
（評価基準）
評価は下記基準で行った。なお、下記評価においては、△以上が実用上好ましいと判断した。
◎：テープによる剥がれがない
○：碁盤目状の切れ込み１マス以上３マス未満の剥がれはあるが実用上許容できるレベル
△：碁盤目状の切れ込み３マス以上６マス未満の剥がれはあるが良好なレベル
×：碁盤目状の切れ込み６マス以上の剥がれがあり実用上許容できないレベル
【０１３５】
２−４．耐水性評価
（評価方法）
インク１〜２９を用いて作成した画像１〜２７を４０℃で３日保管したのち、ベタ部分が切断端面となるようにして１０ｃｍ×１ｃｍの短冊状に切断して試験片とした。試験片を熱水３０分処理し、処理後の試験片の様子を目視で確認した。
【０１３６】
（評価基準）
評価は下記基準で行った。なお、下記評価においては、△以上が実用上好ましいと判断した。
◎：試験片に全く剥がれがない
○：試験片に一部剥がれが生じているが、大きな剥がれはない
△：試験片に大きな剥がれが生じている
×：試験片フィルムから画像部分が全て剥がれ落ちている
【０１３７】
インク１〜２９を用いて形成した画像の各種評価の結果を表３に示す。
【０１３８】
【表３】
2020169286.tif 000007
【０１３９】
インク１〜２０に示されるように、水性インクジェットインクに用いる有機溶媒をグリコール類、モノアルコール類、アルカンジオール類とし、水性インクジェットインクに用いる界面活性剤を一般式（１）で表される非イオン性界面活性剤とすることにより、水性インクジェットインクの吐出性が良好になることがわかった。とくに、インク１１〜２０グリコール類であるエチレングリコール、ジエチレングリコール、プロピレングリコール、およびアルカンジオール類である１，３−プロパンジオール、２−メチル−１，３−プロパンジオール、２，２−ジメチル−１，３−プロパンジオール、１，４−ブタンジオール、２−メチル−２，４−ペンタンジオール、３−メチル−１，５−ペンタンジオール、１，６−ヘキサンジオールグリコールといった特定の有機溶剤を用いたときに、より吐出性を向上させることができることがわかった。これは、上記有機溶媒が水酸基を有し、かつ、適度な分子量の構造を有するため、顔料分散体と非イオン性界面活性剤の間の凝集を抑えることができるとともに、水性インクジェットインク自身の安定化が向上したためであると考えられる。
【０１４０】
とくに、インク１２〜２０に示されるように、グリコール類、モノアルコール類、アルカンジオール類の含有量が、２０．０質量％以上４０．０質量％以下とし、一般式（１）で表される非イオン性界面活性剤の含有量が、０．３質量％以上３．０質量％以下とすると、吐出性に優れるだけでなく、高精細な画像が得られることがわかった。また、一般式（１）で表される界面活性剤と、他の界面活性剤とを併用することにより、より吐出性を向上させることができた。これは、界面活性剤を併用することで、水性インクジェットインク中の溶媒への界面活性剤の溶解性の低下を抑制することができるからであると考えられる。
【０１４１】
また、インク１２〜２０に示されるように、グリコール類、モノアルコール類、アルカンジオール類と、一般式（１）で表される非イオン性界面活性剤とを組み合わせることにより、低吸収性基材または非吸収性基材に対して高精細な画像を形成することができることがわかった。これは、一般式（１）の界面活性剤のようにポリエチレンオキシドの繰り返し単位が３〜５と短いと、上述した有機溶媒との相溶性が高くなるので、一般式（１）で表される界面活性剤が上記有機溶媒に溶媒和されることなく、界面活性剤の機能を発揮させることができる。これにより、水性インクジェットインクの表面張力を低下させることができることから、低吸収性基材または非吸収性基材表面への水性インクジェットインクの濡れ広がりが向上するためであると考えられる。これにより、白スジ状のムラの発生を抑制できるので、高精細な画像を形成することができると考えられる。
【０１４２】
さらに、一般式（１）で表される界面活性剤は、炭化水素基部分の側鎖または末端に相当する部位が、ポリエーテル変性されたポリエーテル基を有する。水および有機溶媒中においては、上記炭化水素基部分は疎水性のため、上記ポリエーテル基が水および有機溶媒中に配向することにより、一般式（１）で表される界面活性剤と、水および有機溶媒との相溶性が向上するので、水性インクジェットインクの吐出性も向上し、高精細な画像を形成することができたと考えられる。
【０１４３】
また、インク１〜１４と比較して、インク１５〜１８により形成された画像（塗膜）は、低吸収性基材または非吸収性基材表面への定着性が良好であることがわかった。これは、ポリエステル、ポリオレフィン、ウレタン樹脂と、一般式（１）で表される界面活性剤とを組み合わせて用いることにより、上記ポリエステル、ポリオレフィン、ウレタン樹脂粒子がＰＰ、ＰＥＴなどの低吸収性基材または非吸収性基材表面に好適に濡れ広がることができるようになり、上記基材表面への定着性が向上したと考えられる。
【０１４４】
また、インク１〜１０と比較して、インク１１〜１８は、低吸収性基材または非吸収性基材の表面に形成された画像（塗膜）の耐水性が高いことがわかった。これは、低吸収性基材または非吸収性基材表面に形成した画像（塗膜）の乾燥工程において、一般式（１）で表される界面活性剤が表面配向して、疎水性である炭化水素基が画像（塗膜）表面に規則正しく配列することで、炭化水素基が隙間なく均一に整列した状態となることから、画像（塗膜）表面の耐水性が向上したと考えられる。
【０１４５】
また、画像（塗膜）の乾燥工程において、上述した有機溶媒が、顔料分散体粒子と上述したポリエステル樹脂などの樹脂粒子の間に入ることで、粒子間に水素結合が生じ、この水素結合によって粒子が規則的に配向したまま乾燥することにより、各粒子が隙間なく均一に整列した状態となり、最終的な画像（塗膜）の耐水性が向上したものと考えられる。
【産業上の利用可能性】
【０１４６】
本発明の水性インクジェットインクによれば、インクジェット法による印刷の適用の幅を広げ、同分野の技術の進展および普及に貢献することが期待される。
【符号の説明】
【０１４７】
１００  インクジェット記録装置
１１０  ヘッドキャリッジ
１１１  インクジェットヘッド
１１２  ノズル
１２０  乾燥器
１３０  基材
【図１】
2020169286.tif 000010